(57)【要約】【課題】色素溶液のディスペンス時での基板への帯電を最小限に抑えて、エラーの発生を抑圧する。【解決手段】光情報記録媒体の製造方法は、基板作製工程と、記録層形成工程と、エッジ洗浄工程と、反射膜形成工程と、接着工程とを有する。そして、記録層形成工程に入る前、並びに吐出ノズル２８から色素溶液３１を吐出させる際に、除電ブロー装置４４を通じて除電ブロー４６（イオン化エアー）を吐出ノズル２８並びに基板１０を含めた領域にあてるようにし、色素溶液３１のディスペンス時での基板１０の最大帯電圧が７ｋＶ以下となるようにする。【選択図】図４
2006323914.tif 000002
【特許請求の範囲】
【請求項１】
基板に情報記録層が形成され、レーザ光の照射により情報を記録及び／又は再生することができる光情報記録媒体の製造方法において、
前記基板に情報記録層をスピンコートによって形成するステップを有し、
前記ステップは、前記スピンコート中に除電を行うことを特徴とする光情報記録媒体の製造方法。
【請求項２】
請求項１記載の光情報記録媒体の製造方法において、
前記スピンコート中における基板の最大帯電圧が７ｋＶ以下であることを特徴とする光情報記録媒体の製造方法。
【請求項３】
請求項１又は２記載の光情報記録媒体の製造方法において、
前記ステップは、前記基板に色素溶液をディスペンスし、スピンコートすることによって前記情報記録層を形成することを特徴とする光情報記録媒体の製造方法。
【請求項４】
請求項３記載の光情報記録媒体の製造方法において、
前記基板に色素溶液をディスペンスする際に、除電ブローをあてることを特徴とする光情報記録媒体の製造方法。
【請求項５】
請求項１〜４のいずれか１項に記載の光情報記録媒体の製造方法によって製造された光情報記録媒体。
【発明の詳細な説明】
【技術分野】
【０００１】
本発明は、基板に情報記録層が形成され、レーザ光の照射により情報を記録及び／又は再生することができる光情報記録媒体の製造方法及び光情報記録媒体に関する。
【背景技術】
【０００２】
一般に、レーザ光により１回限りの情報の記録が可能な光情報記録媒体（光ディスク）としては、追記型ＣＤ（いわゆるＣＤ−Ｒ）やＤＶＤ−Ｒ等があり、従来のＣＤ（コンパクトディスク）の作製に比べて少量のＣＤを手頃な価格でしかも迅速に市場供給できる利点を有しており、最近のパーソナルコンピュータ等の普及に伴ってその需要も増している。
【０００３】
ＣＤ−Ｒ型の光情報記録媒体の代表的な構造は、厚みが約１．２ｍｍの透明な円盤状基板上に有機色素からなる記録層、金等の金属からなる光反射層、更に樹脂製の保護層をこの順に積層したものである（例えば特開平６−１５０３７１号公報参照）。
【０００４】
また、ＤＶＤ−Ｒ型の光情報記録媒体は、２枚の円盤状基板（厚みが約０．６ｍｍ）を各情報記録面をそれぞれ内側に対向させて貼り合わせた構造を有し、記録情報量が多いという特徴を有する。
【０００５】
そして、これら光情報記録媒体への情報の書き込み（記録）は、レーザ光を照射することにより行われ、色素記録層の照射部分がその光を吸収して局所的に温度上昇し、物理的あるいは化学的な変化（例えばピットの生成）が生じて、その光学的特性を変えることにより情報が記録される。
【０００６】
一方、情報の読み取り（再生）も、通常、記録用のレーザ光と同じ波長のレーザ光を照射することにより行われ、色素記録層の光学的特性が変化した部位（ピットの生成による記録部分）と変化しない部位（未記録部分）との反射率の違いを検出することにより情報が再生される。
【０００７】
そして、従来においては、光情報記録媒体の製造過程において発生する静電気による光情報記録媒体へのほこりや塵の付着を防止するために、帯電防止剤や除電を行うようにしている。
【０００８】
例えば特許文献１においては、樹脂製透明基板の一方の面に記録層を有し、他方の面にハードコート層を有する光ディスクにおいて、ハードコート層が活性光線硬化型樹脂の硬化被膜よりなり、かつ、樹脂製透明基板とハードコート層との間に、有機系帯電防止剤を含有した被膜よりなる有機化合物層を設ける例が提案されている。この場合、量産性に優れたスピンコート法によって形成することが可能で、高湿度条件及び低湿度条件のいずれの条件においても表面への塵埃吸着防止効果を発現し、なおかつ、表面平滑性及び光学的均一性、更には十分な耐擦傷性を保持したハードコート層を有する光ディスクを提供することができるというものである。
【０００９】
特許文献２においては、光ディスク基板の表面に保護膜を形成する紫外線硬化型樹脂を供給した状態で該光ディスク基板を回転させた場合に振り切られる紫外線硬化型樹脂を樹脂受け皿により回収し、樹脂塗料受け皿に回収された紫外線硬化型樹脂を第２のフィルターによりろ過した後、再利用する例が提案されている。特に、紫外線硬化型樹脂により形成される保護膜が、記録膜又は反射膜上に形成される保護膜、或いは光ディスク基板のレーザ光照射面に形成される帯電保護膜である例が開示されている。
【００１０】
また、特許文献３においては、従来では、光ディスクがスピンドルに蓄積されていくときに帯電する静電気を除去することができるように、スピンドルに除電装置を設置して、スピンドルに蓄積された光ディスクを５０００Ｖ以下にまで除電可能にした例が提案されている。
【００１１】
さらに、従来においては、光情報記録媒体における情報記録層を均一に形成させて、エラーの発生を抑制した技術が提案されている。
【００１２】
例えば特許文献４においては、基板上に、情報を記録することができる色素記録層を有する情報記録媒体を製造する方法において、色素記録層が形成された基板を高速回転させながら清浄な空気を流通させて乾燥させる場合に、該基板を高速回転させている装置上部の開口部に、中心部に円形の開口部を有する蓋を配置し、清浄な空気を取り入れるための取入口を狭くすることによって、清浄な空気を色素記録層に均一に流通させて乾燥し、短い乾燥時間で色素記録層の膜厚を均一にし、情報記録媒体のスループットの向上を図ることが開示されている。
【００１３】
特許文献５には、基板上に、情報を記録することができる色素記録層を有する情報記録媒体の製造方法において、基板を回転させながら色素記録層を形成するための色素溶液を基板上に塗布する場合に、色素溶液を吐出するための吐出ノズルの肉厚を少なくとも０．３ｍｍ以上の厚肉に形成することで、記録層の形成不良欠陥の発生を抑制し、情報記録媒体の歩留まりの向上を図ることが開示されている。
【００１４】
また、特許文献６には、基板上に、レーザ光の照射により情報を記録することができる色素記録層を有するヒートモード型の光情報記録媒体の製造方法において、基板を回転させながら色素記録層を形成するための色素溶液を基板上に塗布する場合に、色素溶液の塗布開始時点からバルブ全開となる時点までの時間が０．１秒以上となるようにして、色素溶液の飛散を防止し、外観不良の発生の防止、光情報記録媒体の歩留まりの向上を図ることが開示されている。
【００１５】
特許文献７には、基板上に、レーザ光の照射により情報を記録することができる色素記録層を有し、該色素記録層上に光反射層を有するヒートモード型の光ディスクの製造方法において、基板を回転させながら色素記録層を形成するための色素溶液を基板上に塗布する場合に、基板の内周側に色素溶液を塗布する際に、基板の回転数を増加させて行うことにより、エラーの発生を抑圧することが開示されている。
【００１６】
特許文献８には、基板上に、レーザ光の照射により情報を記録することができる色素記録層及びその上に光反射層を有するヒートモード型の光ディスクの製造方法において、色素記録層の形成を行うための処理雰囲気を、抵抗比が０．１５ＭΩ以上の水を用いて加湿しながら、基板上に色素記録層を形成することで、色素塗布面の膜厚の均一化、エラーの発生しない塗布面（色素記録層）の形成を更に効率よく達成させ、保存性も良好とすることが開示されている。
【００１７】
【特許文献１】特開平６−３１８３４１号公報
【特許文献２】特開平８−７３４７号公報
【特許文献３】特開２００２−２７９７０２号公報
【特許文献４】特開２００１−１１０１００号公報
【特許文献５】特開２００１−１１００９９号公報
【特許文献６】特開２０００−２１５５２８号公報
【特許文献７】特開２０００−１５５９９４号公報
【特許文献８】特開２０００−０２１０１８号公報
【発明の開示】
【発明が解決しようとする課題】
【００１８】
ところで、従来の除電の考え方は、特許文献１及び２では、光情報記録媒体自体に保護膜として帯電防止膜を形成することであり、特許文献３では、製造過程の光情報記録媒体あるいは完成した光情報記録媒体をスピンドルでストックしておく際に、該スピンドルを除電することである。つまり、従来の除電は、主に多数枚の光情報記録媒体をストックする際に静電気が発生することを防止することを念頭においた技術となっている。
【００１９】
従って、例えば特許文献１及び２では、帯電防止膜が形成されるまでは、製造過程での静電気の発生によって光情報記録媒体にほこりや塵等が付着するおそれがある。特許文献３についても同様であり、実際に光情報記録媒体の基板に対して処理を行っている際に静電気が発生し、光情報記録媒体にほこりや塵等が付着するおそれがある。
【００２０】
特に、特許文献４〜８に示すような情報記録層の形成処理においては、光情報記録媒体の基板に発生した静電気の影響を受け易いという問題がある。
【００２１】
すなわち、例えば色素型の情報記録層の形成は、色素を溶剤に溶かしたし基礎溶液を基板上に滴下（ディスペンス）し、スピンコートすることにより行われる。このとき、ディスペンスした色素溶液で基板の表面が十分に濡れずに、液滴がころがったり飛散したりすることがある。これが欠陥となって残り、結果的にエラーの発生という好ましくない事態を招くという問題がある。この原因として、基板が帯電していることにより、色素溶液が跳ね飛ばされることが影響している。基板への帯電が少なければ、ディスペンスされる色素溶液は基板に付着して跳ね飛ばされないが、基板への帯電が多いと、濡れの状態にならずに跳ね飛ばされて周囲に飛散することとなる。
【００２２】
色素溶液のディスペンス時の基板への帯電は、基板自体が有していた帯電によるもの、色素溶液が有していた帯電によるもの、基板が設置されるスピンドルテーブルが有していた帯電によるもの、色素溶液のディスペンス時に基板が回転することによって生ずるものがある。この中で、色素溶液のディスペンス時に基板が回転することによって生ずる帯電が最も大きな影響を及ぼす。
【００２３】
本発明はこのような課題を考慮してなされたものであり、基板に情報記録層を形成のためのスピンコート中における基板への帯電を最小限に抑えることができ、エラーの発生を抑圧することができる光情報記録媒体の製造方法及び光情報記録媒体を提供することを目的とする。
【課題を解決するための手段】
【００２４】
本発明に係る光情報記録媒体の製造方法は、基板に情報記録層が形成され、レーザ光の照射により情報を記録及び／又は再生することができる光情報記録媒体の製造方法において、前記基板に情報記録層をスピンコートによって形成するステップを有し、前記ステップは、前記スピンコート中に除電を行うことを特徴とする。
【００２５】
これにより、スピンコート中における基板への帯電を最小限に抑えることができ、エラーの発生を抑圧することができる。
【００２６】
そして、前記製造方法において、前記スピンコート中における基板の最大帯電圧が７ｋＶ以下であることが好ましい。
【００２７】
また、前記ステップは、前記基板に色素溶液をディスペンスし、スピンコートすることによって前記情報記録層を形成するようにしてもよい。この場合、前記基板に色素溶液をディスペンスする際に、除電ブローをあてるようにしてもよい。このように、色素溶液のディスペンス時において除電が行われることから、色素溶液のディスペンス時での色素溶液の飛散が抑えられ、エラーの発生を抑圧することができる。
【００２８】
次に、本発明に係る光情報記録媒体は、上述した本発明に係る光情報記録媒体の製造方法によって製造されていることを特徴とする。これにより、基板に情報記録層を形成のためのスピンコート中における基板への帯電を最小限に抑えることができ、エラーの発生を抑圧することができる
【発明の効果】
【００２９】
以上説明したように、本発明に係る光情報記録媒体の製造方法及び光情報記録媒体によれば、基板に情報記録層を形成のためのスピンコート中における基板への帯電を最小限に抑えることができ、エラーの発生を抑圧することができる。
【発明を実施するための最良の形態】
【００３０】
以下、本発明に係る光情報記録媒体の製造方法及び光情報記録媒体を例えば色素記録層を用いたＤＶＤ−Ｒ及びＣＤ−Ｒに適用した実施の形態例を図１〜図１２を参照しながら説明する。
【００３１】
まず、第１の実施の形態に係る製造方法は、色素型の情報記録層を用いたＤＶＤ−Ｒに適用した製造方法であって、図１に示すように、基板作製工程Ｓ１と、記録層形成工程Ｓ２と、エッジ洗浄工程Ｓ３と、反射膜形成工程Ｓ４と、接着工程Ｓ５とを有する。
【００３２】
基板作製工程Ｓ１は、例えば射出成形機、圧縮成形機又は射出圧縮成形機によって基板を作製する工程であって、ポリカーボネート等の樹脂材料を射出成形、圧縮成形又は射出圧縮成形して、図２に示すように、一主面にトラッキング用溝又はアドレス信号等の情報を表す凹凸（プリグルーブ１２）が形成された基板１０を作製する。
【００３３】
基板１０の材料としては、例えばポリカーボネート、ポリメタルメタクリレート等のアクリル樹脂、ポリ塩化ビニル、塩化ビニル共重合体等の塩化ビニル系樹脂、エポキシ樹脂、アモルファスポリオレフィン及びポリエステル等を挙げることができ、所望によりそれらを併用してもよい。上記の材料の中では、耐湿性、寸法安定性及び価格等の点からポリカーボネートが好ましい。
【００３４】
また、プリグルーブ１２の溝深さＤは、０．０１〜０．３μｍの範囲であることが好ましく、その半値幅は、０．２〜０．９μｍの範囲であることが好ましい。特に、青紫色レーザに対応させる場合、プリグルーブ１２は以下に示す範囲が好ましい。
【００３５】
すなわち、プリグルーブ１２のトラックピッチは、上限値が５００ｎｍ以下であることが好ましく、４２０ｎｍ以下であることがより好ましく、３７０ｎｍ以下であることがさらに好ましく、３３０ｎｍ以下であることが特に好ましい。また、下限値は、５０ｎｍ以上であることが好ましく、１００ｎｍ以上であることがより好ましく、２００ｎｍ以上であることがさらに好ましく、２６０ｎｍ以上であることが特に好ましい。
【００３６】
プリグルーブ１２の幅（半値幅）は、上限値が２５０ｎｍ以下であることが好ましく、２００ｎｍ以下であることがより好ましく、１７０ｎｍ以下であることがさらに好ましく、１５０ｎｍ以下であることが特に好ましい。また、下限値は、２３ｎｍ以上であることが好ましく、５０ｎｍ以上であることがより好ましく、８０ｎｍ以上であることがさらに好ましく、１００ｎｍ以上であることが特に好ましい。
【００３７】
プリグルーブ１２の溝深さＤは、上限値が１５０ｎｍ以下であることが好ましく、１００ｎｍ以下であることがより好ましく、７０ｎｍ以下であることがさらに好ましく、５０ｎｍ以下であることが特に好ましい。また、下限値は、５ｎｍ以上であることが好ましく、１０ｎｍ以上であることがより好ましく、２０ｎｍ以上であることがさらに好ましく、２８ｎｍ以上であることが特に好ましい。
【００３８】
プリグルーブ１２の角度は、上限値が８０°以下であることが好ましく、７０°以下であることがより好ましく、６０°以下であることがさらに好ましく、５０°以下であることが特に好ましい。また、下限値は、２０°以上であることが好ましく、３０°以上であることがより好ましく、４０°以上であることがさらに好ましい。
【００３９】
上述したプリグルーブ１２に関する上限値及び下限値は、それぞれが任意で組み合わせることができる。
【００４０】
これらプリグルーブ１２の値は、ＡＦＭ（原子間力顕微鏡）により測定することができる。なお、プリグルーブ１２の角度とは、プリグルーブ１２の溝深さをＤとしたとき、溝形成前の基板１０の表面を基準とし、その表面からＤ／１０の深さの傾斜部と、プリグルーブ１２の最も深い箇所からＤ／１０の高さの傾斜部とを結ぶ直線と、基板１０の一つの面（例えばプリグルーブ１２の底面）とのなす角である。
【００４１】
このような溝形状のプリグルーブ１２を有する基板１０を作製するには、射出形成時に用いるスタンパが、高精度なマスタリングによって形成されていることが必要である。このマスタリングには、ＤＵＶ（波長３３０ｎｍ以下、深紫外線）レーザや、ＥＢ（電子ビーム）によるカッティングを用いることが好ましい。
【００４２】
基板１０のうち、情報記録層が形成される側の表面には、平面性の改善、接着力の向上及び情報記録層の変質防止等の目的で、下塗層を形成することが好ましい。
【００４３】
下塗層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；シランカップリング剤等の表面改質剤；を挙げることができる。
【００４４】
下塗層は、前記材料を適当な溶剤に溶解又は分散して溶液を調製した後、この溶液をスピンコート、ディップコート、エクストルージョンコート等の塗布法により基板の表面に塗布することにより形成することができる。下塗層の層厚は、０．００５〜２０μｍの範囲にあり、好ましくは０．０１〜１０μｍの範囲である。
【００４５】
次に、記録層形成工程Ｓ３は、図３に示すように、基板１０の一主面に情報記録層１４を形成する工程である。この工程で形成される情報記録層１４は、レーザ光で読み取ることができる情報が記録された層又はそのような情報を記録することができる層を包括する概念であり、より具体的には、ピット、色素記録層、相変化型記録層等を含む概念である。なお、ピットは、基板に形成された凹みであり、実際に層を構成しているわけではないが、本明細書においては、情報記録層１４にはピットをも含むこととする。つまり、ＲＯＭ構成の場合、基板１０内におけるピットが位置する領域を情報記録層１４とする。
【００４６】
第１の実施の形態に係る製造方法における情報記録層１４は、レーザ光により１回限りの情報の記録が可能な色素型の情報記録層１４であることが好ましい。この色素型の情報記録層１４は、記録波長領域に吸収を有する色素を含有していることが好ましい。当該色素としては、シアニン色素、オキソノール色素、金属錯体系色素、アゾ色素、フタロシアニン色素等が挙げられ、特に、オキソノール色素、フタロシアニン色素が好ましい。
【００４７】
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素も好適に用いられる。
【００４８】
このような情報記録層１４は、色素を結合剤等と共に適当な溶剤に溶解して色素溶液を調製し、次いで、この色素溶液を基板１０の一主面に塗布して塗膜を形成した後、乾燥することにより形成される。その際、色素溶液を塗布する面の温度は、１０〜４０℃の範囲であることが好ましい。より好ましくは、上限値が３５℃以下であり、３０℃以下であることがさらに好ましく、２７℃以下であることが特に好ましい。また、下限値としては、１５℃以上であり、２０℃以上であることがさらに好ましく、２３℃であることが特に好ましい。このように基板１０の被塗布面温度が上述の範囲にあると、塗布ムラや塗布故障の発生を防止し、塗膜の厚さを均一とすることができる。なお、上記の上限値と下限値は、それぞれを任意で組み合わせることができる。
【００４９】
ここで、情報記録層１４は、単層でも重層でもよく、重層構造の場合、塗布工程を複数回行うことによって形成される。
【００５０】
色素溶液中の色素の濃度は、０．０１〜１５重量％の範囲であり、好ましくは０．１〜１０重量％の範囲、より好ましくは０．５〜５重量％の範囲、最も好ましくは０．５〜３重量の範囲である。
【００５１】
色素溶液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；シクロヘキサン等の炭化水素；テトラヒドロフラン、エチルエーテル、ジオキサン等のエーテル；エタノール、ｎ−プロパノール、イソプロパノール、ｎ−ブタノールジアセトンアルコール等のアルコール；２，２，３，３−テトラフルオロ−プロパノール等のフッ素系溶剤；エチレングリコールモノメチルエーテル、エチレングリコールモノエチルエーテル、プロピレングリコールモノメチルエーテル等のグリコールエーテル類；等を挙げることができる。
【００５２】
上記の溶剤は、使用する色素の溶解性を考慮して単独で、あるいは２種以上を組み合わせて使用することができる。色素溶液中には、さらに、酸化防止剤、ＵＶ吸収剤、可塑剤、潤滑剤等、各種の添加剤を目的に応じて添加してもよい。
【００５３】
塗布方法としては、スプレー法、スピンコート法、ディップ法、ロールコート法、ブレードコート法、ドクターロール法、スクリーン印刷法等を挙げることができる。
【００５４】
塗布の際、色素溶液の温度は、２３〜５０℃の範囲であることが好ましく、２４〜４０℃の範囲であることがより好ましい。
【００５５】
このようにして形成された情報記録層１４の厚さは、グルーブ１２ａ（基板１０において凸部）上で、３００ｎｍ以下であることが好ましく、２５０ｎｍ以下であることがより好ましく、２００ｎｍ以下であることがさらに好ましく、１８０ｎｍ以下であることが特に好ましい。下限値としては、３０ｎｍ以上であることが好ましく、５０ｎｍ以上であることがより好ましく、７０ｎｍ以上であることがさらに好ましく、９０ｎｍ以上であることが特に好ましい。
【００５６】
また、情報記録層１４の厚さは、ランド１２ｂ（基板１０において凹部）上で、４００ｎｍ以下であることが好ましく、３００ｎｍ以下であることがより好ましく、２５０ｎｍ以下であることがさらに好ましい。下限値としては、７０ｎｍ以上であることが好ましく、９０ｎｍ以上であることがより好ましく、１１０ｎｍ以上であることがさらに好ましい。
【００５７】
さらに、グルーブ１２ａ上の情報記録層１４の厚さ／ランド１２ｂ上の情報記録層１４の厚さの比は、下限値が０．４以上であることが好ましく、０．５以上であることがより好ましく、０．６以上であることがさらに好ましく、０．７以上であることが特に好ましい。上限値としては、１未満であることが好ましく、０．９以下であることがより好ましく、０．８５以下であることがさらに好ましく、０．８以下であることが特に好ましい。
【００５８】
色素溶液が結合剤を含有する場合、該結合剤の例としては、ゼラチン、セルロース誘導体、デキストラン、ロジン、ゴム等の天然有機高分子物質；ポリエチレン、ポリプロピレン、ポリスチレン、ポリイソブチレン等の炭化水素系樹脂、ポリ塩化ビニル、ポリ塩化ビニリデン、ポリ塩化ビニル・ポリ酢酸ビニル共重合体等のビニル系樹脂、ポリアクリル酸メチル、ポリメタクリル酸メチル等のアクリル樹脂、ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子；を挙げることができる。
【００５９】
情報記録層１４の材料として結合剤を併用する場合に、結合剤の使用量は、色素に対して０．０１倍量〜５０倍量（質量比）の範囲にあり、好ましくは０．１倍量〜５倍量（質量比）の範囲にある。
【００６０】
また、情報記録層１４には、該情報記録層１４の耐光性を向上させるために、種々の褪色防止剤を含有させることができる。褪色防止剤としては、一般に、一重項酸素クエンチャーが用いられる。一重項酸素クエンチャーとしては、既に公知の特許明細書等の刊行物に記載のものを使用することができる。
【００６１】
その具体例としては、特開昭５８−１７５６９３号公報、同５９−８１１９４号公報、同６０−１８３８７号公報、同６０−１９５８６号公報、同６０−１９５８７号公報、同６０−３５０５４号公報、同６０−３６１９０号公報、同６０−３６１９１号公報、同６０−４４５５４号公報、同６０−４４５５５号公報、同６０−４４３８９号公報、同６０−４４３９０号公報、同６０−５４８９２号公報、同６０−４７０６９号公報、同６３−２０９９９５号公報、特開平４−２５４９２号公報、特公平１−３８６８０号公報、及び同６−２６０２８号公報の各公報、ドイツ特許第３５０３９９号明細書、そして、日本化学会誌１９９２年１０月号第１１４１頁等に記載のものを挙げることができる。
【００６２】
一重項酸素クエンチャー等の褪色防止剤の使用量は、色素の量に対して、０．１〜５０重量％の範囲であり、好ましくは０．５〜４５重量％の範囲、さらに好ましくは３〜４０重量％の範囲、特に好ましくは５〜２５重量％の範囲である。
【００６３】
上述した例では、情報記録層１４が色素型の情報記録層である場合の溶剤塗布法について述べたが、情報記録層１４は記録物質の物性に合わせ、蒸着、スパッタリング、ＣＶＤ等の成膜法によって形成することもできる。
【００６４】
例えば記録物質として相変化金属化合物を用いた場合には、このような成膜法を用いて情報記録層を形成することが好ましい。ここで、相変化金属化合物としては、ＳｂＴｅ、ＡｇＳｂＴｅ、ＩｎＡｇＳｂＴｅ等のいずれを用いてもよい。
【００６５】
この実施の形態では、色素溶液の塗布には、図４に示すようなスピンコート装置２０が使用される。すなわち、スピンコート装置２０に投入された基板１０は、その一主面上に色素溶液３１が塗布された後、高速に回転されて色素溶液３１の厚みが均一にされた後、乾燥処理が施される。これによって、図３に示すように、基板１０の一主面上に情報記録層１４が形成されることになる。
【００６６】
図４に示すように、スピンコート装置２０に投入された基板１０は、回転テーブル２２に装着され、図示しない固定具により水平に保持される。次に、加圧式タンク２４から供給された色素溶液３１は、吐出調整用バルブ２６によって所定量が調整され、基板１０上の内周側に吐出ノズル２８を通してディスペンス（滴下）される。
【００６７】
この吐出ノズル２８は、上述したように、吐出ノズル２８の先端面及びその先端面から１ｍｍ以上の範囲の外側又は内側、あるいは両方の壁面がフッ素化合物からなる表面を有しているため、色素溶液３１の付着が生じにくく、また、これが乾燥して色素の析出やその堆積物が生じにくく、従って、塗膜を塗膜欠陥等の障害を伴うことなくスムーズに形成させることができる。
【００６８】
回転テーブル２２は駆動モータ３０によって高速回転が可能である。基板１０上にディスペンスされた色素溶液３１は、回転テーブル２２の回転によって、基板１０の表面上を外周方向に流延し、塗膜を形成しながら基板１０の外周縁部に到達する。
【００６９】
そして、この第１の実施の形態では、記録層形成工程Ｓ２に入る前、並びに吐出ノズル２８から色素溶液３１を吐出させる際に、図４に示すように、除電ブロー装置４４を通じて除電ブロー４６（イオン化エアー）を吐出ノズル２８並びに基板１０を含めた領域にあてるようにし、色素溶液３１をディスペンスする際の基板１０の最大帯電圧が７ｋＶ以下となるようにしている。もちろん、記録層形成工程Ｓ２に入る前の除電ブロー処理を省略するようにしてもよい。
【００７０】
これにより、色素溶液３１のディスペンス時での基板１０への帯電を最小限に抑えることができる。この場合、吐出ノズル２８から吐出する色素溶液３１の飛沫の基板１０への飛散が抑えられ、エラーの発生を抑圧することができる。
【００７１】
ここで、記録層形成工程Ｓ２での好ましい条件について説明する。まず、基板１０の帯電圧は上述したように７ｋＶ以下であり、好ましくは４ｋＶ以下、より好ましくは３ｋＶ以下、さらに好ましくは２ｋＶ以下、特に好ましくは１ｋＶ以下である。
【００７２】
色素溶液３１の吐出圧力は、０．１ｋｇ／ｃｍ2以上、３ｋｇ／ｃｍ2が好ましい。さらに好ましくは０．３ｋｇ／ｃｍ2以上、２ｋｇ／ｃｍ2であり、０．５ｋｇ／ｃｍ2以上、１．５ｋｇ／ｃｍ2が最も好ましい。圧力が高すぎると、色素溶液３１を多く使用するだけでなく、色素溶液の飛散が発生し、面状欠陥やエラーの発生確率が高くなる。反対に低すぎると、情報記録層１４の最内周縁部の形状に乱れが生じる。
【００７３】
吐出ノズル２８の直径は、０．１〜０．８ｍｍが好ましく、より好ましくは０．２〜０．６ｍｍである。直径が大きすぎると、色素溶液３１の流れに乱流が発生し、情報記録層１４の最内周縁部の形状に乱れが発生する。反対に小さすぎると、色素溶液３１の液量が不足して、色素溶液３１の十分な塗布が行えなくなる。
【００７４】
吐出ノズル２８の直径が狭いときは、吐出圧力を上げる方が好ましい。この場合、直径と圧力の積（ｍｍ・ｋｇ／ｃｍ2）は、０．２〜２．４が好ましく、さらに好ましくは０．３〜１、最も好ましくは０．４〜０．６である。
【００７５】
色素溶液３１の吐出時間は、０．１〜２秒が好ましい。さらに好ましくは０．２〜１．５秒、最も好ましくは０．３〜１．０秒である。時間が長すぎると、色素溶液３１を多く使用するだけでなく、情報記録層１４の最内周縁部の形状の乱れや、色素溶液３１の飛散による面状欠陥やエラーの発生確率が高くなる。反対に時間が短すぎると、色素溶液３１の十分な塗布が行えなくなる。
【００７６】
色素溶液３１の吐出開始時における基板１０の回転数は、５０ｒｐｍ〜１５００ｒｐｍが好ましい。さらに好ましくは１００〜１０００ｒｐｍ、最も好ましくは２００〜７００ｒｐｍである。回転数が遅すぎると、情報記録層１４の最内周縁部の形状に乱れが発生する。反対の速すぎると、色素溶液３１の飛散による面状欠陥やエラーの発生確率が高くなる。
【００７７】
色素溶液３１のディスペンス後に乾燥を行うが、このとき、乾燥を目的として基板１０を回転すること（振り切り回転）が好ましい。この基板１０の振り切り回転数は、１０００ｒｐｍ以上、１００００ｒｐｍ以下が好ましい。さらに好ましくは２０００〜８０００ｒｐｍ、最も好ましくは３０００〜７０００ｒｐｍである。振り切り回転数が遅すぎると、乾きが遅くなり、生産性が低下する。反対に速すぎると、回転駆動部のいたみ（モータやベアリング等）が早まるだけでなく、振り飛ばされた色素溶液３１がスピンコート装置２０の図示しない塗布カップ内部で飛散し、これにより、面状欠陥やエラーの発生確率が高くなる。
【００７８】
色素溶液３１の吐出量は、０．０５ｃｃ以上、３ｃｃ以下が好ましい。さらに好ましくは０．１５ｃｃ以上、１ｃｃ以下、最も好ましくは０．２ｃｃ以上、０．６ｃｃ以下である。吐出量が少なすぎると膜形成が不十分となり、多すぎると色素溶液３１の飛散が発生し、面状欠陥やエラーの発生確率が高くなる。
【００７９】
次に、エッジ洗浄工程Ｓ３は、情報記録層１４が形成された基板１０の外周縁及び内周縁（エッジ部分）を洗浄する工程であって、例えば図５に示すエッジ洗浄機３２が使用される。
【００８０】
このエッジ洗浄機３２は、基板１０を保持して回転させる回転テーブル３４と、該回転テーブル３４を一方向に回転させる駆動モータ３６と、外周用の吐出ノズル３８（洗浄液（溶剤）を吐出させるためのノズル）と、内周用の吐出ノズル４０とを有する。
【００８１】
各吐出ノズル３８及び４０は、基板１０の中心軸ｍに沿った方向を垂直方向（一点鎖線ｎで示す）と定義したとき、垂直方向ｎに対して約４５°の角度θ１及びθ２に維持されている。洗浄液の配管途中には、図示しない濾過フィルタが装着されている。
【００８２】
吐出ノズル３８及び４０が規定の吐出位置にきたとき、図６Ａ及び図６Ｂに示すように、各吐出ノズル３８及び４０から洗浄液４２が吐出されることになるが、この場合、図６Ａに示すように、外周用の吐出ノズル３８からは、基板１０の内方における上方から基板１０の外周縁部１０ａに向けて洗浄液４２が吐出される。また、図６Ｂに示すように、内周用の吐出ノズル４０からは、基板１０の内方における上方から基板１０の内周縁部１０ｂに向けて洗浄液４２が吐出され、これら洗浄液４２の吐出によって、図７に示すように、基板１０の外周縁部１０ａ及び内周縁部１０ｂにおける情報記録層１４（破線で示す）が除去されることになる。
【００８３】
そして、この第１の実施の形態では、エッジ洗浄工程Ｓ３に入る前、並びに吐出ノズル３８及び４０から洗浄液４２を吐出させる際に、例えば図示しない除電ブロー装置を通じて除電ブローを吐出ノズル３８及び４０並びに基板１０を含めた領域にあてるようにし、このエッジ洗浄での基板１０の最大帯電圧が７ｋＶ以下となるようにすることが好ましい。もちろん、エッジ洗浄工程Ｓ３に入る前の除電ブロー処理を省略するようにしてもよい。
【００８４】
これにより、エッジ洗浄工程Ｓ３における基板１０への帯電を最小限に抑えることができ、吐出ノズル３８及び４０から吐出する洗浄液４２の飛沫の情報記録層１４への飛散が抑えられ、エラーの発生を抑圧することができる。
【００８５】
ここで、エッジ洗浄工程Ｓ３での好ましい条件について説明する。まず、基板１０の帯電圧は上述したように７ｋＶ以下であり、好ましくは４ｋＶ以下、より好ましくは３ｋＶ以下、さらに好ましくは２ｋＶ以下、特に好ましくは１ｋＶ以下である。
【００８６】
洗浄液４２は、情報記録層１４が溶け、基板１０が溶けなければ何でもよいが、ジアセトンアルコール、ジブチルエーテル、２，２，３，３−テチラフルオロ−１−プロパノールが好ましく、その中でもジアセトンアルコールが最も好ましい。
【００８７】
洗浄の開始タイミングは、情報記録層１４を形成後、１秒以上、４時間以内に洗浄することが好ましく、５秒以上、２時間以内に洗浄することがさらに好ましい。洗浄の開始タイミングが遅いと洗浄性が低下し、逆に早いとエッジ部（洗浄後の情報記録層１４の外周縁部及び内周縁部）の形状が悪くなる。
【００８８】
外周用の吐出ノズル３８は、吐出ノズル３８の先端（吐出口）が基板１０の最外周を向く方向を正の角度としたとき、吐出ノズル３８の軸と垂直方向ｎとのなす角θ１が０〜６０°、好ましくは１０〜４５°となるように設置される。内周用の吐出ノズル４０は、該吐出ノズル４０の先端が基板１０の中心を向く方向を正の角度としたとき、吐出ノズル４０の軸と垂直方向ｎとのなす角θ２が０〜６０°、好ましくは１０〜４５°となるように設置される。各吐出ノズル３８及び４０の吐出口と基板１０までの距離は０．３〜５ｍｍであり、好ましくは０．５〜３ｍｍ、さらに好ましくは０．７〜２ｍｍである。吐出ノズル３８及び４０の軸と垂直方向ｎとのなす角θ１及びθ２を負の角度にしたり、正の角度を大きく設定しすぎると、エッジ部の形状に乱れが発生する。
【００８９】
外周用の吐出ノズル３８並びに内周用の吐出ノズル４０はそれぞれ１つ以上、４つ以下が好ましく、さらに好ましくはそれぞれ１つあるいは２つである。吐出ノズルが多すぎると、洗浄液４２の量が増え、コスト的に不利になる。また、吐出開始時に不安定な流れが発生することがあり、これが飛沫となって情報記録層１４上に飛散し、面状欠陥やエラーの原因になるが、吐出ノズルが多すぎると、面状欠陥やエラーの発生確率が高くなる。
【００９０】
洗浄液４２の吐出圧力は、０．３ｋｇ／ｃｍ2以上、３ｋｇ／ｃｍ2が好ましい。さらに好ましくは０．５ｋｇ／ｃｍ2以上、２ｋｇ／ｃｍ2であり、０．７ｋｇ／ｃｍ2以上、１．７ｋｇ／ｃｍ2が最も好ましい。圧力が高すぎると、洗浄液４２を多く使用するだけでなく、飛沫の飛散が発生し、面状欠陥やエラーの発生確率が高くなる。反対に低すぎると、エッジ部の形状に乱れが生じる。
【００９１】
吐出ノズル３８及び４０の直径は、０．１〜０．８ｍｍが好ましく、より好ましくは０．２〜０．６ｍｍである。直径が大きすぎると、洗浄液４２の流れに乱流が発生し、エッジ部の形状に乱れが発生する。反対に小さすぎると、洗浄液４２の液量が不足して十分な洗浄が行えなくなる。
【００９２】
吐出ノズル３８及び４０の直径が狭いときは、吐出圧力を上げる方が好ましい。この場合、直径と圧力の積（ｍｍ・ｋｇ／ｃｍ2）は、０．２〜２．４が好ましく、さらに好ましくは０．３〜１、最も好ましくは０．４〜０．６である。
【００９３】
洗浄液４２の吐出時間は、０．１〜１秒が好ましい。さらに好ましくは０．２〜０．８秒、最も好ましくは０．３〜０．６秒である。時間が長すぎると、洗浄液４２を多く使用するだけでなく、エッジ部の形状の乱れや、飛沫の飛散による面状欠陥やエラーの発生確率が高くなる。反対に時間が短すぎると、十分な洗浄ができない。
【００９４】
洗浄液４２の吐出開始時における基板１０の回転数は、１０００ｒｐｍ〜１００００ｒｐｍが好ましい。さらに好ましくは２０００〜８０００ｒｐｍ、最も好ましくは３０００〜６０００ｒｐｍである。回転数が遅すぎると、エッジ部の形状に乱れが発生する。反対の速すぎると、飛沫の飛散による面状欠陥やエラーの発生確率が高くなる。
【００９５】
エッジ洗浄後に乾燥を行うが、このとき、乾燥を目的として基板１０を回転すること（振り切り回転）が好ましい。この基板１０の振り切り回転数は、３０００ｒｐｍ以上、１００００ｒｐｍ以下が好ましい。さらに好ましくは４０００〜８０００ｒｐｍ、最も好ましくは５０００〜７０００ｒｐｍである。振り切り回転数が遅すぎると、乾きが遅くなり、生産性が低下する。反対に速すぎると、回転駆動部のいたみ（モータやベアリング等）が早まるだけでなく、振り飛ばされた洗浄液４２がエッジ洗浄機３２の図示しない塗布カップ内部で飛散し、これにより、面状欠陥やエラーの発生確率が高くなる。
【００９６】
洗浄液４２の吐出量は、０．２ｃｃ以上、３ｃｃ以下が好ましい。さらに好ましくは０．４ｃｃ以上、２ｃｃ以下、最も好ましくは０．６ｃｃ以上、１．５ｃｃ以下である。吐出量が少なすぎると洗浄が不十分となり、多すぎると飛沫の飛散が発生し、面状欠陥やエラーの発生確率が高くなる。
【００９７】
次に、反射膜形成工程Ｓ４は、図８に示すように、基板１０の一主面中、最外周部分及び最内周部分を除く全面に光反射層５０を形成する工程であって、スパッタ装置が使用される。
【００９８】
光反射層５０の材料である光反射性物質はレーザ光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの物質は単独で用いてもよいし、あるいは二種以上を組み合わせて用いてもよい。又は合金として用いてもよい。
【００９９】
これらのうちで好ましいものは、Ｃｒ、Ｎｉ、Ｐｔ、Ｃｕ、Ａｇ、Ａｕ、Ａｌ及びステンレス鋼である。特に好ましくはＡｕ、Ａｇ、Ａｌもしくはこれらの合金であり、最も好ましくは、Ａｕ、Ａｇあるいはこれらの合金である。
【０１００】
次に、接着工程Ｓ５は、図９に示すように、基板１０の一主面（情報記録層１４及び光反射層５０が形成された面）にダミー基板５２を接着層５４を介して接着する工程である。この工程を経て光情報記録媒体１００が完成する。接着層５４の材質としては、接着剤５６又は粘着剤５８とすることができる。なお、ダミー基板５２は、上述した基板１０と同じ材質で同じ大きさに構成されている。基板１０に形成されたプリグルーブ１２は、このダミー基板５２には形成されていない。
【０１０１】
基板１０とダミー基板５２とを貼り合わせるために用いられる接着剤５６は、例えばＵＶ硬化樹脂、ＥＢ硬化樹脂、熱硬化樹脂等を使用することが好ましく、特に、ＵＶ硬化樹脂を使用することが好ましい。
【０１０２】
接着剤５６としてＵＶ硬化樹脂を使用する場合は、該ＵＶ硬化樹脂をそのまま、あるいはメチルエチルケトン、酢酸エチル等の適当な溶剤に溶解して溶液を調製し、ディスペンサから基板表面に供給してもよい。なお、作製される光情報記録媒体１００の反りを防止するために、接着剤５６としてのＵＶ硬化樹脂は硬化収縮率の小さいものが好ましい。このようなＵＶ硬化樹脂としては、例えば大日本インキ化学工業社製の「ＳＤ−６４０」等のＵＶ硬化樹脂を挙げることができる。
【０１０３】
接着剤５６は、例えば基板１０の貼り合わせ面上に、所定量塗布し、その上にダミー基板５２を載置した後、スピンコートにより接着剤５６を基板とダミー基板５２との間に均一になるように広げた後、硬化させることが好ましい。
【０１０４】
このような接着剤５６からなる接着層５４の厚さは、０．１〜１００μｍの範囲が好ましく、より好ましくは０．５〜５０μｍの範囲、さらに好ましくは１０〜３０μｍの範囲である。
【０１０５】
また、ダミー基板５２を貼り合わせるために用いられる接着層５４としては、アクリル系、ゴム系、シリコン系の粘着剤５８を使用することができるが、透明性、耐久性の観点から、アクリル系の粘着剤５８が好ましい。アクリル系の粘着剤５８としては、２−エチルヘキシルアクリレート、ｎ−ブチルアクリレート等を主成分とし、凝集力を向上させるために、短鎖のアルキルアクリレートやメタクリレート、例えばメチルアクリレート、エチルアクリレート、メチルメタクリレートと、架橋剤との架橋点となりうるアクリル酸、メタクリル酸、アクリルアミド誘導体、マレイン酸、ヒドロキシルエチルアクリレート、グリシジルアクリレート等とを共重合したものを用いることが好ましい。主成分と、短鎖成分と、架橋点を付加するための成分との混合比率、種類を、適宜調節することにより、ガラス転移温度（Ｔｇ）や架橋密度を変えることができる。
【０１０６】
前記粘着剤５８と併用される架橋剤としては、例えばイソシアネート系架橋剤が挙げられる。このイソシアネート系架橋剤としては、トリレンジイソシアネート、４，４’−ジフェニルメタンジイソシアネート、ヘキサメチレンイソシアネート、キシリレンジイソシアネート、ナフチレン−１，５−ジイソシアネート、ｏ−トルイジンイソシアネート、イソホロンジイソシアネート、トリフェニルメタントリイソシアネート等のイソシアネート類、また、これらのイソシアネート類とポリアルコールとの生成物、また、イソシアネート類の縮合によって生成したポリイソシアネート類を使用することができる。これらのイソシアネート類の市販されている商品としては、日本ポリウレタン社製のコロネートＬ、コロネートＨＬ、コロネート２０３０、コロネート２０３１、ミリオネートＭＲ、ミリオネートＨＴＬ；武田薬品社製のタケネートＤ−１０２、タケネートＤ−１１０Ｎ、タケネートＤ−２００、タケネートＤ−２０２；住友バイエル社製のデスモジュールＬ、デスモジュールＩＬ、デスモジュールＮ、デスモジュールＨＬ；等を挙げることができる。
【０１０７】
粘着剤５８は、基板１０の貼り合わせ面上に、所定量、均一に塗布し、その上にダミー基板５２を載置した後、硬化させてもよいし、予めダミー基板５２の片面に、所定量を均一に塗布して粘着剤塗膜を形成しておき、該粘着剤塗膜を基板１０の貼り合わせ面に貼り合わせ、その後、硬化させてもよい。
【０１０８】
このような粘着剤５８からなる接着層５４の厚さは、０．１〜１００μｍの範囲が好ましく、より好ましくは０．５〜５０μｍの範囲、さらに好ましくは１０〜３０μｍの範囲である。
【０１０９】
次に、第２の実施の形態に係る製造方法について図１０を参照しながら説明する。
【０１１０】
第２の実施の形態に係る製造方法は、色素型の情報記録層を用いたＣＤ−Ｒに適用した製造方法であって、図１０に示すように、基板作製工程Ｓ１１と、記録層形成工程Ｓ１２と、エッジ洗浄工程Ｓ１３と、反射膜形成工程Ｓ１４と、保護層形成工程Ｓ１５とを有する。
【０１１１】
基板作製工程Ｓ１１、記録層形成工程Ｓ１２、エッジ洗浄工程Ｓ１３及び反射膜形成工程Ｓ１４は、上述した第１の実施の形態に係る製造方法の基板作製工程Ｓ１、記録層形成工程Ｓ２、エッジ洗浄工程Ｓ３及び反射膜形成工程Ｓ４とほぼ同じ工程を踏むため、ここではその説明を省略し、保護層形成工程Ｓ１５を中心に説明する。
【０１１２】
保護層形成工程Ｓ１５は、図１１に示すように、基板１０の一主面（情報記録層１４及び光反射層５０が形成された面）の一部分にＵＶ硬化液６０が滴下される。その後、基板１０は、高速に回転されることにより、基板１０上に滴下されたＵＶ硬化液６０の塗布厚が基板１０の全面において均一にされる。この第２の実施の形態においては、光反射層５０の成膜後からＵＶ硬化液６０の塗布までの時間が２秒以上、５分以内となるように時間管理されている。
【０１１３】
その後、基板１０上のＵＶ硬化液６０に対して紫外線が照射される。これによって、基板１０の一主面上に形成された情報記録層１４と光反射層５０を覆うようにＵＶ硬化樹脂による保護層６２が形成されて光情報記録媒体１０２として構成されることになる。
【０１１４】
保護層６２は、情報記録層１４等を物理的及び化学的に保護する目的で光反射層５０の上に設けられる。保護層６２は、基板１０の情報記録層１４が設けられていない側にも耐傷性、耐湿性を高める目的で設けることができる。保護層６２で使用される材料としては、例えば、ＳｉＯ、ＳｉＯ2、ＭｇＦ2、ＳｎＯ2、Ｓｉ3Ｎ4等の無機物質、及び熱可塑性樹脂、熱硬化性樹脂、そしてＵＶ硬化性樹脂等の有機物質を挙げることができる。
【０１１５】
保護層６２は、例えば、プラスチックの押出し加工で得られたフィルムを接着剤を介して光反射層５０上及び／又は基板１０上にラミネートすることにより形成することができる。あるいは真空蒸着、スパッタリング、塗布等の方法により設けられてもよい。また、熱可塑性樹脂、熱硬化性樹脂の場合には、これらを適当な溶剤に溶解して塗布液を調整したのち、この塗布液を塗布し、乾燥することによっても形成することができる。
【０１１６】
ＵＶ硬化性樹脂の場合には、上述したように、そのままもしくは適当な溶剤に溶解して塗布液を調製したのち、この塗布液を塗布し、ＵＶ光を照射して硬化させることによって形成することができる。これらの塗布液中には、さらに帯電防止剤、酸化防止剤、ＵＶ吸収剤等の各種添加剤を目的に応じて添加してもよい。保護層６２の層厚は一般には０．１〜１００μｍの範囲で設けられる。
【０１１７】
この第２の実施の形態においても、記録層形成工程Ｓ２に入る前、並びに吐出ノズル２８から色素溶液３１を吐出させる際に、除電ブロー装置４４を通じて除電ブロー４６（イオン化エアー）を吐出ノズル２８並びに基板１０を含めた領域にあてるようにし、色素溶液３１をディスペンスする際の基板１０の最大帯電圧が７ｋＶ以下となるようにしている。
【０１１８】
これにより、記録層形成工程Ｓ２における基板１０への帯電を最小限に抑えることができる。この場合、吐出ノズル２８から吐出する色素溶液３１の飛散が抑えられ、エラーの発生を抑圧することができる。もちろん、記録層形成工程Ｓ２に入る前の除電ブローを省略するようにしてもよい。
【実施例１】
【０１１９】
ここで、１つの実験例を示す。この実験例は、実施例１〜３、比較例１及び２について、洗浄時の最大帯電圧、半径２４ｍｍ地点の最大エラー、温度６０℃湿度８５％で１６８時間経過後の半径２４ｍｍ地点の最大エラー及び欠陥による歩留まりを測定した。
【０１２０】
実施例１〜３、比較例１及び２は、いずれも以下のように作製した。まず、基板１０は、直径を１２０ｍｍ、内径を１５ｍｍ、厚さを０．６ｍｍ、プリグルーブ１２の溝深さを１４０ｎｍ、プリグルーブ１２の溝幅を３００ｎｍとした。
【０１２１】
以下の化学式で示されるオキソノール色素をテトラフルオロプロパノール１００ｃｃに１．５ｇ調液し、スピンコート法で透過濃度ＯＤを０．７７（波長５７０ｎｍで測定）とした。
【０１２２】
【化１】
2006323914.tif 000003
【０１２３】
スピンコートは色素溶液３１のディスペンス時の回転数を４００ｒｐｍとし、その後、２０００ｒｐｍまで徐々に上げ、上述した膜厚を得た。
【０１２４】
エッジ洗浄は、図５に示すように、外周用の吐出ノズル３８及び内周用の吐出ノズル４０を、各吐出ノズル３８及び４０の軸と垂直方向ｎとのなす角θ１及びθ２がそれぞれ４５°となるように設置した。吐出ノズル３８及び４０の吐出口の内径は０．５ｍｍである。洗浄液４２はジアセトンアルコールを用いた。そして、回転テーブル３４を４０００ｒｐｍ回転させて、洗浄液４２を３秒間吐出してエッジ部分（基板１０の外周縁部１０ａ及び内周縁部１０ｂ）を洗浄した。
【０１２５】
光反射層５０は、厚さ１５０ｎｍのＡｇ膜をスパッタ法にて形成した。
【０１２６】
接着層５４として、上述した大日本インキ化学工業社製の接着剤「ＳＤ−６４０」を使用し、基板１０の貼り合わせ面上に、所定量塗布し、その上にダミー基板５２を載置した後、スピンコートにより接着剤５６を基板１０とダミー基板５２との間に均一になるように広げた後、硬化させて、基板１０とダミー基板５２を貼り合わせた。
【０１２７】
ダミー基板５２は、基板１０と同様のものを使用した。
【０１２８】
そして、実施例１〜３、比較例１及び２の内訳は、図１２に示すように、実施例１は、記録層形成前に除電ブローをあてる処理を行わず、記録層形成の開始から終了まで除電ブローをあてる処理を行った。実施例２は、記録層形成前に除電ブローをあてる処理を行い、さらに、記録層形成の開始から終了まで除電ブローをあてる処理を行った。実施例３は、記録層形成前に除電ブローをあてる処理を行い、さらに、記録層形成において色素溶液３１を吐出するまで除電ブローをあてる処理を行った。
【０１２９】
比較例１は、記録層形成前に除電ブローをあてる処理を行い、記録層形成の開始から終了まで除電ブローをあてる処理を行わなかった。比較例２は、記録層形成前に除電ブローをあてる処理を行わず、さらに、記録層形成の開始から終了まで除電ブローをあてる処理を行わなかった。
【０１３０】
測定項目である最大帯電圧は、プローブ型帯電圧計を用いて測定した。半径２４ｍｍ地点の最大エラー並びに温度６０℃湿度８５％で１６８時間経過後の半径２４ｍｍ地点の最大エラーの測定は以下のようにして行った。実施例１〜３、比較例１及び２に、ＯＭＴ２０００（パルステック社製）の評価機を用いてレーザ光の波長７８０ｎｍ（ＮＡ０．５にピックアップ）、定線速度１．２ｍ／ｓｅｃ、ＥＦＭ変調信号を記録パワー７ｍＷで記録した。その後、記録レーザ光と同じ波長のレーザ光を用いて０．５ｍＷのレーザ出力で信号を再生し、エラー（ブロックエラー：ＢＬＥＲ）を測定した。特に、温度６０℃湿度８５％で１６８時間経過後の半径２４ｍｍ地点の最大エラーレートは、保存性を確認するために有益である。
【０１３１】
欠陥による歩留まりは、１００μｍ以上のコントラストの濃い欠陥をＮＧとした。
【０１３２】
実験例の結果を図１２に示す。まず、洗浄時の最大帯電圧について、実施例１〜３は、２．１ｋＶ、１．５ｋＶ、１．７ｋＶであり、良好な結果を得られた。比較例１及び２は、８ｋＶ及び１５ｋＶであり、実施例１〜３と比して高い帯電圧となっていた。
【０１３３】
半径２４ｍｍ地点の最大エラーは、実施例１〜３が、５０、３０、３０であり、良好な結果を得られた。比較例１及び２は、１００及び２００であり、実施例１〜３と比してエラーが多いことがわかる。
【０１３４】
温度６０℃湿度８５％で１６８時間経過後の半径２４ｍｍ地点の最大エラーは、実施例１〜３が、８０、５０、５５であり、エラーの増加率も低く良好な結果を得られた。すなわち、実施例１〜３は保存性が高いことがわかる。反対に比較例１及び２は、１５０及び３００であり、実施例１〜３と比してエラーの増加率が高く、エラーも多いことがわかる。
【０１３５】
欠陥による歩留まりは、実施例１〜３が、９５％、９８％、９７％であり、良好な結果を得られた。比較例１及び２は、９３％及び８９％であり、実施例１〜３と比して歩留まりがやや低いことがわかる。
【０１３６】
なお、本発明に係る光情報記録媒体の製造方法及び光情報記録媒体は、上述の実施の形態に限らず、本発明の要旨を逸脱することなく、種々の構成を採り得ることはもちろんである。
【図面の簡単な説明】
【０１３７】
【図１】第１の実施の形態に係る製造方法を示す工程図である。
【図２】基板作製工程にて作製される基板を一部省略して示す断面図である。
【図３】記録層形成工程において、基板の一主面に情報記録層を形成した状態を一部省略して示す断面図である。
【図４】記録層形成工程において使用されるスピンコート装置を示す概略構成図である。
【図５】エッジ洗浄工程において使用されるエッジ洗浄機及び除電ブロー機を示す概略構成図である。
【図６】図６Ａは外周用の吐出ノズルで基板の外周縁部の情報記録層を洗浄した状態を一部省略して示す断面図であり、図６Ｂは内周用の吐出ノズルで基板の内周縁部の情報記録層を洗浄した状態を一部省略して示す断面図である。
【図７】エッジ洗浄工程において情報記録層のエッジ部分を洗浄した状態を一部省略して示す断面図である。
【図８】反射膜形成工程において、基板の一主面に光反射膜を形成した状態を一部省略して示す断面図である。
【図９】接着工程において、基板の一主面に接着層を介してダミー基板を貼り合わせて光情報記録媒体を完成させた状態を一部省略して示す断面図である。
【図１０】第２の実施の形態に係る製造方法を示す工程図である。
【図１１】保護層形成工程において、基板の一主面に保護層を形成して光情報記録媒体を完成させた状態を一部省略して示す断面図である。
【図１２】実施例１〜３、比較例１及び２の内訳と、実験例の結果を示す表図である。
【符号の説明】
【０１３８】
１０…基板                            １２…プリグルーブ
１４…情報記録層                      ２０…スピンコート装置
２８…吐出ノズル                      ３１…色素溶液
４４…除電ブロー装置                  ４６…除電ブロー
５０…光反射層                        ５２…ダミー基板
５４…接着層                          １００、１０２…光情報記録媒体
【図１】
2006323914.tif 000004
【図２】
2006323914.tif 000005
【図３】
2006323914.tif 000006
【図４】
2006323914.tif 000007
【図５】
2006323914.tif 000008
【図６】
2006323914.tif 000009
【図７】
2006323914.tif 000010
【図８】
2006323914.tif 000011
【図９】
2006323914.tif 000012
【図１０】
2006323914.tif 000013
【図１１】
2006323914.tif 000014
【図１２】
2006323914.tif 000015